(57)【要約】  繊維材料を含み、第１面と第１面に対向する第２面を有する第１の層（３）と、１枚のシート状にスライスされた厚さ１４０μｍ以下の天然木を含み、第２面上に配置される第３面及び第３面に対向する第４面を有する第２の層（２）と、第１の層（３）中及び第２の層（２）中に設けられ、第１の層（３）と第２の層（２）とを接着する樹脂部（４）とを備え、第４面上の樹脂部の充填量が、第３面上の樹脂部の充填量よりも少なくなるように、第２の層（３）中に樹脂部（４）が配置されている振動板である。
2009148026.tif 000002
【特許請求の範囲】
【請求項１】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有する第２の層と、
前記第１の層中及び前記第２の層中に設けられ、前記第１の層と前記第２の層とを接着する樹脂部と、
を備え、
前記第４面上の前記樹脂部の充填量が、前記第３面上の前記樹脂部の充填量よりも少なくなるように、前記第２の層中に前記樹脂部が配置されていることを特徴とする振動板。
【請求項２】
前記第２の層の厚さが５０〜１２０μｍであることを特徴とする請求項１に記載の振動板。
【請求項３】
前記第２の層は、前記第３面から前記第４面に貫通する木材繊維の隙間を含み、前記隙間に前記樹脂部が充填されていることを特徴とする請求項１又は２に記載の振動板。
【請求項４】
前記樹脂部は、前記第１の層中の樹脂を、熱プレスにより前記第２の層中へ充填させて得られることを特徴とする請求項１〜３のいずれか１項に記載の振動板。
【請求項５】
前記第１面上に配置された第３の層を更に備えることを特徴とする請求項１〜４のいずれか１項に記載の振動板。
【請求項６】
１枚のシート状にスライスされた厚さ１４０μｍ以下の天然木を含み、前記第１の層の前記第１面上に配置される第５面及び前記第５面に対向する第６面を有する第４の層を更に有し、
前記樹脂部は、前記第１の層と前記第４の層とを更に接着すると共に、前記第６面上の前記樹脂部の充填量が、前記第５面上の前記樹脂部の充填量より少なくなるように、前記第４の層中に更に配置されていることを特徴とする請求項１〜４のいずれか１項に記載の振動板。
【請求項７】
請求項１〜６のいずれか１項に記載の振動板を用いたことを特徴とする電気音響変換装置。
【請求項８】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有する第２の層の前記第３面を、前記第１の層の前記第２面上に配置する工程と、
前記第１の層及び前記第２の層に水分を与えて軟化させる工程と、
軟化させた前記第１の層及び前記第２の層を熱プレスし、前記第１の層中の樹脂を前記第２の層中へ充填させ、前記樹脂を介して前記第１の層と前記第２の層とを接着する工程と、
接着させた前記第１の層と前記第２の層とを振動板形状に成形する工程と
を備え、
前記接着する工程は、前記第２の層の前記第４面上の前記樹脂の充填量が、前記第３面上の前記樹脂の充填量よりも少なくなるように、前記第１の層中の樹脂を前記第２の層中へ充填させる
ことを特徴とする振動板の製造方法。
【請求項９】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有する第２の層の前記第３面を、前記第１の層の前記第２面上に配置する工程と、
１枚のシート状にスライスされた厚さ１４０μｍ以下の天然木を含み、第５面及び前記第５面に対向する第６面を有する第４の層の前記第５面を、前記第１の層の第１面上に配置する工程と、
前記第１の層、前記第２の層及び前記第４の層に水分を与えて軟化させる工程と、
軟化させた前記第１の層、前記第２の層及び前記第４の層を熱プレスし、前記第１の層中の樹脂を前記第２の層中及び前記第４の層中へ充填させ、前記樹脂を介して前記第１の層、前記第２の層及び前記第４の層を接着する工程と、
接着させた前記第１の層、前記第２の層及び前記第４の層を振動板形状に成形する工程と
を備え、
前記接着する工程は、前記第２の層の前記第４面上の前記樹脂の充填量が、前記第３面上の前記樹脂の充填量よりも少なくなるように、前記第１の層中の樹脂を前記第２の層中へ充填させ、且つ、前記第４の層の前記第６面上の前記樹脂の充填量が、前記第５面上の前記樹脂の充填量よりも少なくなるように、前記第１の層中の樹脂を前記第４の層中へ充填させる
ことを特徴とする振動板の製造方法。
【請求項１０】
前記接着する工程は、温度１６０〜２２０℃、圧力０．２〜１．５ＭＰａで熱プレスする工程を含むことを特徴とする請求項８又は９に記載の振動板の製造方法。
【請求項１１】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有する第２の層と、
前記第１の層中と前記第２の層中に設けられ、前記第１の層と前記第２の層とを接着する樹脂部と
を備え、
前記第４面上の前記樹脂部の樹脂量が、前記第３面上の前記樹脂部の樹脂量より少なくなるように、前記第２の層中に前記樹脂部が配置されていることを特徴とする成形体。
【発明の詳細な説明】
【技術分野】
【０００１】
本発明は、振動板、電気音響変換装置、振動板の製造方法及び成形体に関する。
【背景技術】
【０００２】
自然の木材を用いた製品は、家具、室内照明などの様々な用途に用いられている。最近では、家電製品の筐体やスピーカの素材に木を用いる場合もある。室内環境をより自然に近くすることで、おちつき、ゆとりを得る空間となるため、木材製品の重要性がますます増加してきている。【０００３】
木材は、方向によって物理的性質が異なる（異方性を有する）ことが知られている。例えば、木材を振動板に応用した場合には、木材の繊維方向と繊維方向以外の方向で音の伝搬速度が異なるため、紙や樹脂製の振動板に比べて定在波が発生しにくくなる。また、木材は、紙や樹脂に比べて音速が速く、剛性及びヤング率も大きく、金属等に比べて内部損失が大きく、密度が小さい（軽い）等の優れた特性も有する。木材を音響機器に採用することにより、木材が本来持っている自然な響きが得られるとともに、見栄えの向上が図れるなどの外観上の効果もあるため、振動板等の材料として、近年注目されてきている。【０００４】
木材を用いた振動板の例として、振動板を薄い突き板で加工する技術が開示されている（例えば、特許文献１及び２参照）。特許文献１及び２では、突き板の曲面成形における割れを防止するために、木と紙を張り合わせたシートに潤滑材を含浸させて木を柔らかくし、プレス成形時の割れを防止するというものである。【０００５】
具体的には、柔軟材（日本酒など）で軟化させた木をプレスで成形した後、水分を蒸発させると共に仮成形する。木の形状をより安定化させるために木に熱硬化性樹脂を含浸させ、その後、複数回に分けて高温プレス成形を行っている。
【先行技術文献】
【特許文献】
【０００６】
【特許文献１】特開２００３−１５８７９８号公報
【特許文献２】特開２００４−２５４０１３号公報
【発明の概要】
【発明が解決しようとする課題】
【０００７】
しかしながら、複数回に分けて含浸や高温プレス成形を行う技術は、製造に時間やコストを要するため、生産性の向上が困難な場合がある。また、柔軟材の軟化にも限度がある場合があり、曲率の大きな形状を加工する際には、木の割れを生じさせる可能性も考えられる。例えばイヤホン、ヘッドホン等の比較的小型及び薄型の振動板に用いる場合には、振動板の厚みをより薄くし、曲率の大きな形状、複雑な形状を加工する必要があることから、加工技術の更なる検討も望まれてきていた。【０００８】
振動板の厚みをより薄くし、曲率の大きな形状、複雑な形状をも加工可能とするために、木製シートを薄くする方法が考えられる。しかしながら、木製シートを薄くした振動板の加工技術として特許文献１及び２の方法を用いると、木製シートに含浸させた熱硬化性樹脂がプレス成形時に金型側へ染み出し、金型に貼り付く場合がある。その結果、生産性が低下する場合がある。【０００９】
また、木製シートに熱硬化性樹脂を十分に含浸させた場合、木製シートの表面及び内部全体が樹脂で覆われるため、樹脂の振動板全体に占める重量比が大きくなる。その結果、樹脂含浸後の木のシートを振動板として利用した場合に、樹脂の特性が強く出てしまう場合があり、木が本来備える有利な特性（音響特性）が得られにくい場合がある。
【課題を解決するための手段】
【００１０】
上記問題点を鑑み、本発明は、軽量化が可能で、曲率の大きな形状、複雑な形状を容易に加工でき、木が本来備える有利な特性をより効果的に発揮させることが可能な振動板、電気音響変換装置、振動板の製造方法及び成形体を提供することを目的とする。【００１１】
上記問題点を解決するために、本発明の一態様は、繊維材料を含み、第１面と第１面に対向する第２面を有する第１の層と、１枚のシート状にスライスされた厚さ１４０μｍ以下の天然木を含み、第２面上に配置される第３面及び第３面に対向する第４面を有する第２の層と、第１の層中及び第２の層中に設けられ、第１の層と第２の層とを接着する樹脂部と、を備え、第４面上の樹脂部の充填量が、第３面上の樹脂部の充填量よりも少なくなるように、第２の層中に樹脂部が配置されていることを特徴とする振動板であることを要旨とする。【００１２】
本発明の他の態様は、繊維材料を含み、第１面と第１面に対向する第２面を有する第１の層中に樹脂を含浸させる工程と、含浸させた第１の層を乾燥させる工程と、１枚のシート状にスライスされた厚さ１４０μｍ以下の天然木を含み、第３面及び第３面に対向する第４面を有する第２の層の第３面を、第１の層の第２面上に配置する工程と、第１の層及び第２の層に水分を与えて軟化させる工程と、軟化させた第１の層及び第２の層を熱プレスし、第１の層中の樹脂を第２の層中へ充填させ、樹脂を介して第１の層と第２の層とを接着する工程と、接着させた第１の層と第２の層とを振動板形状に成形する工程とを備え、接着する工程は、第２の層の第４面上の樹脂の充填量が、第３面上の樹脂の充填量よりも少なくなるように、第１の層中の樹脂を第２の層中へ充填させる振動板の製造方法であることを要旨とする。【００１３】
本発明の他の態様は、繊維材料を含み、第１面と第１面に対向する第２面を有する第１の層中に樹脂を含浸させる工程と、含浸させた第１の層を乾燥させる工程と、１枚のシート状にスライスされた厚さ１４０μｍ以下の天然木を含み、第３面及び第３面に対向する第４面を有する第２の層の第３面を、第１の層の第２面上に配置する工程と、１枚のシート状にスライスされた厚さ１４０μｍ以下の天然木を含み、第５面及び第５面に対向する第６面を有する第４の層の第５面を、第１の層の第１面上に配置する工程と、第１の層、第２の層及び第４の層に水分を与えて軟化させる工程と、軟化させた第１の層、第２の層及び第４の層を熱プレスし、第１の層中の樹脂を第２の層中及び第４の層中へ充填させ、樹脂を介して第１の層、第２の層及び第４の層を接着する工程と、接着させた第１の層、第２の層及び第４の層を振動板形状に成形する工程とを備え、接着する工程は、第２の層の第４面上の樹脂の充填量が、第３面上の樹脂の充填量よりも少なくなるように、第１の層中の樹脂を第２の層中へ充填させ、且つ、第４の層の第６面上の樹脂の充填量が、第５面上の樹脂の充填量よりも少なくなるように、第１の層中の樹脂を第４の層中へ充填させる工程を含む振動板の製造方法であることを要旨とする。【００１４】
本発明の他の態様は、繊維材料を含み、第１面と第１面に対向する第２面を有する第１の層と、１枚のシート状にスライスされた厚さ１４０μｍ以下の天然木を含み、第２面上に配置される第３面及び第３面に対向する第４面を有する第２の層と、第１の層中と第２の層中に設けられ、第１の層と第２の層とを接着する樹脂部とを備え、第４面上の樹脂部の樹脂量が、第３面上の樹脂部の樹脂量より少なくなるように、第２の層中に樹脂部が配置されている成形体であることを要旨とする。
【発明の効果】
【００１５】
本発明によれば、軽量化が可能で、木材部分が割れたり、成型時に金型へ張り付いたりすることなく曲率の大きな形状、複雑な形状を容易に加工でき、木が本来備える有利な特性をより効果的に発揮させることが可能な振動板、電気音響変換装置、振動板の製造方法及び成形体が提供できる。
【図面の簡単な説明】
【００１６】
【図１】図１は、本発明の実施の形態に係る成形体の例を示す断面斜視図である。
【図２】図２は、本発明の実施の形態の第１変形例に係る成形体の例を示す断面斜視図である。
【図３】図３は、本発明の実施の形態の第２変形例に係る成形体の例を示す断面斜視図である。
【図４】図４（ａ）は、本発明の実施の形態に係る振動板の例を示す平面図、図４（ｂ）は図４（ａ）に示す振動板の断面図、図４（ｃ）は、図４（ｂ）の領域Ａの詳細を示す概略図である。
【図５】図５は、本発明の実施の形態に係る振動板と第１〜第３比較例に係る振動板の音の伝搬速度と内部損失の測定結果の例を示す表である。
【図６】図６（ａ）は本発明の実施の形態の変形例に係る振動板の平面図、図６（ｂ）は、図６（ａ）の振動板の断面図である。
【図７】図７（ａ）〜図７（ｉ）は、本発明の実施の形態に係る振動板の製造方法を示す説明図である。
【図８】図８は、本発明の実施の形態に係る振動板を搭載する第１の電気音響変換装置の例を示す断面図である。
【図９】図９は、本発明の実施の形態に係る振動板を搭載する第２の電気音響変換装置の例を示す断面図である。
【図１０】図１０は、本発明の実施の形態に係る成形体を用いた照明器具の例を示す斜視図である。
【発明を実施するための形態】
【００１７】
図面を参照して、本発明の実施の形態を説明する。以下の図面の記載においては、同一又は類似の部分には同一又は類似の符号を付している。以下に示す実施の形態は、この発明の技術的思想を具体化するための装置や方法を例示するものであって、この発明の技術的思想は構成部品の構造、配置等を下記のものに特定するものではない。
【００１８】
−成形体−
本発明の実施の形態に係る成形体１ａは、繊維材料を含み、第１面と第１面に対向する第２面を有する基材層（第１の層）３と、１枚のシート状にスライスされた厚さ１４０μｍ以下の天然木を含み、第２面上に配置される第３面及び第３面に対向する第４面を有する表面層（第２の層）２と、基材層３中及び表面層２中に設けられ、基材層３及び表面層２を接着する樹脂部４とを備える。
【００１９】
表面層２としては、天然木の無垢材を１枚のシート状にスライスした材料が用いられる。天然木としては、針葉樹、広葉樹が使用可能である。特に、振動板の材料として音響特性面（伝搬速度、内部損失）を考慮した場合は、ブナ、シナ、オーク、チェリー、ケヤキ、桜、ラワン、カバ、カエデなどの広葉樹が好適に使用される。中でも、カバ材、シナ材等の広葉樹は、他の材料に比べて音速が速いため、振動板の材料としては特に好適である。
【００２０】
針葉樹としては、松、スギ、檜が好適に使用される。木材資源、環境の有効活用という点からは、スギなどの間伐材を用いれば一層好ましい。その他、例えば特開２００４−２５４０１３号公報に記載されるような木材を用いてもよい。
【００２１】
表面層２は、丸太状の木材を回転させながら切削刃をあて、ロータリスライス、所謂、かつらむきを行うことで作ることができる。表面層２は、板目板材もしくは柾目板材からのスライス加工より作製してもよい。
【００２２】
表面層２として広葉樹を用いる場合は、心材を用いるよりも辺材が用いることが好ましい。辺材は、肌理が細かく成型時に割れにくい特徴があり、ある程度の強度（剛性）及び耐久性が必要とされる振動板に対しては、特に好適である。
【００２３】
曲率の大きな立体形状、複雑な立体形状を有する成形体の作製を可能とするためには、超仕上げかんな盤を用いて加工を行うことによって、極薄のシートを作成するのが好ましい。極薄のシートを作製することにより、光の透過性が高くなるため、図１０で後述するように、図１の成形体１ａを照明器具等に応用することができる。また、携帯電話、テレビ、音響機器の筐体表面、スピーカユニットのフレーム表面、棺桶の表面等に貼着することにより、貼着対象物の軽量化が可能となる。
【００２４】
表面層２は、天然木が有する導管や仮導管などを含む細胞組織（木材繊維）２１と、細胞組織２１の内部及び細胞組織２１間に形成された図１断面方向に不連続な隙間２２ａを有している。表面層２を一定以下の厚みにすると、厚み方向の木材繊維２１の量が少なくなる。その結果、図１に示すように、木材繊維２１間の微小な隙間２２ａが、一定以上の確率で、表面（第４面）から裏面（第３面）を貫通する隙間（貫通孔）２２ｂとなってあらわれる。木の材質による程度の差はあるが、例えば、表面層２の厚みを１４０μｍ以下とすると、表面層２の至る所に貫通孔２２ｂが発生してくるため、表面層２の光の透過性が増すとともに、大きな曲げに対しても割れにくく柔軟な構造になる。
【００２５】
例えば、本実施形態に係る表面層２としてカバ材を厚さ約８０μｍとなるようにシート状にスライスした場合には、表面層２の表面上に現れた貫通孔２２ｂの長さは、長くても約５００μｍ以下となる。しかしながら、表面層２の全体の表面積に対する貫通孔２２ｂの面積の割合を考慮すれば、表面層２上に５００μｍの貫通孔２２ｂが複数個形成されているとしても、木材繊維２１同士が繋がっている部分の方が大きいので、本実施形態に係る表面層２としてのシート形状は、十分に維持できる。
【００２６】
なお、木材は天然物のため、繊維密度は必ずしも一定ではない。そのため、例えばカバ材の厚みを５０μｍ以下まで薄くすると、表面層２のある場所によっては木材繊維２１同士がばらばらになり、シート状の形状が維持できなくなる。木材の種類による木材繊維２１の大きさの影響もあり、材料毎に最適な厚みはそれぞれ異なるが、表面層２としての厚みは、一般的には、厚さ５０μｍ〜１４０μｍ、更には８０〜１２０μｍ程度とするのが好ましい。
【００２７】
これにより、シート形状を維持しながらも、木材繊維２１同士の間に表面層２の両面を貫通する貫通孔２２ｂを複数有する表面層２が形成できる（図１参照）。この貫通孔２２ｂが、成形体１ａの成形時に緩衝作用をもたらすとともに、貫通孔２２ｂ及び隙間２２ａの一部を樹脂部４が埋めることによって、成形体１ａが大きく裂けることなく補強され、シート状もしくは立体状に成形可能となるものである。
【００２８】
基材層３としては、和紙、不織布等の繊維質の材料が好適に用いられる。不織布の中でも強度の強い材料としては、雁皮、マニラ麻、コウゾなどが挙げられる。基材層３の厚みは、成形体１ａとして必要な強度を有する材質、厚みを適宜選択すればよい。異なる厚さの成形体１ａを作成する際にも、基材層３の厚みだけを変更すればよく、表面層２としての天然木シートは上述した材料と同様のものを用いることが出来るので、天然木シートの在庫管理が簡単となる。また、基材層３の厚みを例えば１０〜１５μｍ程度にすることにより、軽量化が可能になると同時に、表面層２に積層した際の光の透過性を向上させることもできる。
【００２９】
樹脂部４としては、レゾール型フェノール樹脂、エポキシ樹脂、ウレタン樹脂等の熱硬化性樹脂が好適に用いられる。樹脂部４は、基材層３の繊維の内部（隙間）に分散して入り込んでいるとともに、表面層２の木材繊維２１の内部及び木材繊維２１の間に形成された隙間２２ａ及び貫通孔２２ｂに埋設された構成となっており、基材層３と表面層２とが樹脂部４を介して一体化するように接着されている。
【００３０】
後述する製造方法により詳細に説明するが、樹脂部４は、樹脂を予め含浸させた基材層３を用意し、この基材層３中の樹脂を、熱プレスにより、表面層２の隙間２２ａ、２２ｂの一部へ徐々に浸透させることによって得られた樹脂層である。そのため、表面層２の基材層３と接する側の面を第３面、第３面と反対側の面を第４面と定義した場合に、表面層２の第３面側から第４面側に向かって樹脂部４の樹脂充填量が漸減している。
【００３１】
本実施形態に係る成形体１ａの断面観察結果によれば、表面層２の第３面の樹脂充填量（重量比）を１００％とした場合に、表面層２の第４面の樹脂充填量が６０％以下、より好ましくは１０〜５０％程度であるのが好ましい。
【００３２】
表面層２の第４面の樹脂充填量が６０％より大きいと、隙間２２ｂに入り込んだ樹脂が表面層２ａの第４面側に回り込み、表面層２の第４面全体が樹脂部４で覆われる恐れがある。その結果、第４面全体に回り込んだ樹脂部４が、プレス加工時に金型に付着し、加工品が割れたり破れたりする場合がある。或いは、樹脂部４で第４面全体が覆われることにより、人工的な光沢が表れ、天然木をそのまま用いたような外観が得られない場合がある。
【００３３】
表面層２の第４面の樹脂充填量を６０％より大きく（例えば７０％程度）としても、成形体１ａを少数成形する場合には、不可能ではない。しかしながら、量産によりプレス回数が増えると、金型面へ硬化した樹脂が付着してゆくため、成形体１ａの最終形状に影響を及ぼす可能性がある。また、成形体１ａの金型面への貼り付きが起こりやすくなるため、商品が破損する場合もある。
【００３４】
従来、曲面形状を有する立体状の木材加工品を得るためには、無垢の木を切り出して作製していた。また、円筒形などの簡単な曲率の小さい曲面形状の木材加工品は、例えばプラスチックなどの筐体の表面に薄くスライスされた板（突き板）を貼り付ける等の方法で、加工コストおよび木材使用量を低減させてきていた。
【００３５】
しかしながら、無垢の木材を削り出す方法は加工に時間が掛かるうえ、木材を大量に使用するため、生産性が低い。また、木材を大量に消費するとともに、削りだした木屑が大量に発生するため、環境上好ましくない。
【００３６】
また、一般的に突き板と呼ばれる材料でも厚さ１５０μｍ〜５００μｍの範囲にあり、１４０μｍ以下に薄くスライスすることは、歩留まりや加工精度においても一般的ではない。１４０μｍ以上の厚さの木材に対し、曲面が急な形状や複雑な形状にプレス成形すると、割れが生じてしまうという問題もあった。
【００３７】
薄くスライスした木のシートと接着性の樹脂からなる不織布との複合シートを複数枚重ねて積層することで、曲面加工時の割れを防止する方法もある（特開平５−８３７９２号公報）。しかしながら、接着層が増えて接着剤の重量により重量が増加するとともに、木のシートを複数枚重ね合わせて積層することにより、木の繊維方向による強度差も出るため、割れが発生しやすくなるとともに、曲面形状が大きな三次元形状の成形は困難であるという問題があった。
【００３８】
これに対し、本実施形態に係る成形体１ａによれば、厚さ１４０μｍ以下の天然木からなる表面層２と、表面層２と基材層３に存在する隙間に埋め込まれ、表面層２及び基材層３と一体に接着する樹脂部４とを具備する。これにより、表面が天然木でありながらも軽量で強度の高い成形体が得られるため、曲率の大きな形状、複雑な形状が容易に加工できる。
【００３９】
更に、成形体１ａの表面層２に浸透した樹脂部４は、第３面側から第４面側に向かうほど樹脂充填量が低下している（表面層２の第４面の樹脂部４の充填量が第３面の樹脂部４の樹脂充填量より少ない）ため、表面層２の第４面全体への樹脂部４の染み出しが少ない。そのため、プレス加工時の樹脂部４の金型への焼き付きが抑制され、加工性が向上する。また、表面層２の人工的な光沢の発生も抑制されるため、天然木により近い外観も得られる。図１の成形体１ａを振動板に成形した場合には、木が本来備える有利な特性をより効果的に発揮させることができ、紙や樹脂に比べて高い音響効果を発揮させることが可能となる。
【００４０】
また、本実施形態に係る成形体１ａは、プレス成形によって樹脂部４が基材層３側から表面層２側へ埋め込まれることにより、基材層３及び表面層２間に樹脂部４が絡み合うような構造を有しており、基材層３と表面層２とが強固に結合されている。よって、成形体１ａは、複数の層を樹脂フィルムを介して接着する従来の複合シート等に比べて剥離が生じにくいなるとともに、樹脂部４の埋設により強度が増すため、破れにくくなる。
【００４１】
（第１変形例）
図２に示すように、第１変形例に係る成形体１ｂは、基材層３の裏面上（図２の紙面下側：第１面）に積層された補強層（第３の層）５を更に備える点が、図１に示す成形体１ａと異なる。補強層５は、熱硬化性樹脂層或いは熱可塑性樹脂層（図示省略）等を介して基材層３に接着されている。
【００４２】
補強層５の材料は特に限定されない。例えば紙、布、プラスチック、金属板等が用いられる。振動板として用いる場合には、振動板の重量を考慮して厚みや材料を選択すればよい。補強層５としては、例えば、ポリプロピレン、ポリエチレンテレフタレートなどの高分子フィルム等が好適に用いられる。表面層２は、木材繊維２１同士の隙間２２ｂに埋め込まれた樹脂成分が光を透過するので、隙間２２ｂが殆どない厚い突き板を用いるよりも、光の透過量が大きくなる。また、表面層２と補強層５との間に薄い基材層３を介することにより、接着強度をさらに向上させることができる。図２においても、表面層２は、内部に浸透した樹脂部４で強度が向上していると共に、高分子フィルムにより補強処理されているため、更なる強度向上が図られている。
【００４３】
（第２変形例）
図３に示すように、第２変形例に係る成形体１ｃは、第１面及び第１面に対向する第２面を有する基材層（第１の層）３と、基材層３の第２面上に積層された表面層（第２の層）２ａと、基材層３の第１面上に積層された裏面層（第４の層）２ｂと、基材層３、表面層２ａ及び裏面層２ｂ中に配置された樹脂部４とを備える。
【００４４】
表面層２ａ、裏面層２ｂとしては、図１の表面層２と実質的に同様の材料及び構成を用いることができる。裏面層２ｂを配置することにより、両面が木材で覆われるため、外観上は、木材のみで形成された成形体とほぼ同等の成形体を得ることができる。また、表面層２ａ、裏面層２ｂの木材の繊維方向を適切に組み合わせること（例えば、表面層２ａ、裏面層２ｂの繊維方向を直交させるように積層する）等により、そり変形を防止することもできる。後述するスピーカ振動板に用いる場合に、異方性の適切な制御による音響特性の向上を図ることもできる。
【００４５】
表面層２ａ、基材層３、裏面層２ｂの隙間の中には、熱プレスにより、樹脂部４が埋設されているので強度が向上している。表面層２ａ、裏面層２ｂとしては、厚さ１４０μｍ以下の木材を利用することにより、木材の使用量も低減できる。
【００４６】
図３に示す成形体１ｃは、加熱プレス工程などを経ることにより、樹脂が熱で変形、硬化し、曲面形状、立体形状を保持することが可能となる。さらに、表面層２ａ及び裏面層２ｂに形成された繊維同士の断続的な隙間が、成形体１ｃを曲げたときに緩衝作用を与えるため大きく裂けることがない、また、隙間に樹脂部４が埋め込まれ、表面層２ａと裏面層２ｂと基材層３の内部深くまで浸透しているので、樹脂部４により強化される部分は成形体１ｃのほぼ全体にわたる。そのため、立体形状がより強固となり、変形にも強い成形体１ｃとなる。
【００４７】
図３に示す成形体１ｃは、表裏とも表面が木材であるため、美しい木目が両面にあらわれ、あたかも薄い無垢の木材のように見え、かつ強固な立体形状を維持できる。成形体１ｃの立体形状を強固にするためには、樹脂部４の樹脂の含有量を増やす、基材層３の厚みを増す、などの方法で対処可能であり、木材の使用量を増やす必要がない。従って、環境にも非常に良い。
【００４８】
−振動板−
図４（ａ）及び図４（ｂ）に示すように、実施の形態に係る振動板７ａは、円錐（コーン）状の振動部７２と、振動部７２の略中心に設けられた開口部７１とを有する。振動部７２の形状は、図４（ａ）及び図４（ｂ）に示す構成に限られない。例えば、断面がドーム形状となるような、図９に示す振動板１６の形状を有していても構わない。
【００４９】
図４（ｃ）に示すように、振動板７ａは、表面層２ａ、基材層３、裏面層２ｂが順に積層されている。表面層２ａ、基材層３、裏面層２ｂを一体化するように、樹脂部４がそれぞれの内部に埋設されている。なお、図４（ｃ）においては、図３に示す成形体１ｃを用いた振動板７ａの例を示したが、図１、図２に示すような成形体１ａ、１ｂを用いた振動板を採用できることは勿論である。
【００５０】
振動板７ａを搭載するスピーカの特性を良好にするためには、振動板７ａの固有振動数を高くして、ピストン運動領域を拡大させることが必要である。そのためには、伝播速度（音速）が早い振動板材料の物理特性、つまり（ヤング率／密度）が大きいことが要求される。また、固有振動数で生じる共振ピークを抑え、再生周波数特性をより平坦化する必要がある。その為には、内部損失の大きい振動板材料の物理特性が要求される。
【００５１】
木材は楽器などで用いられるように、伝播速度が速く、内部損失が大きいことが特徴である。本実施形態に係る振動板７ａによれば、表面に木材そのものを使用しているため、音速が早くかつ内部損失が大きくなる。更に、表面層２ａ、裏面層２ｂの内部にまで浸透した樹脂部４の効果により、剛性も高くなるため、振動板としての強度も高くなる。更に、１４０μｍ以下の木材を使用することにより、より薄くかつ軽量化した振動板７ａが得られる。更に、成形の自由度も高くなるため、補強用のリブなどを設けた振動板構造を採用することも可能となる。
【００５２】
図５に、本発実施形態に係る振動板７ａ、第１比較例（従来の木製振動板）、第２比較例（従来の紙製振動板）、第３比較例（アルミ製振動板）についての、音の伝搬速度と内部損失の測定結果の例を示す。本実施形態に係る振動板７ａの材料構成としては、表面層２ａ、裏面層２ｂの材料としてカバ、基材層３との材料として雁皮紙、樹脂部４の材料としてフェノール樹脂を用いた場合を例示している。
【００５３】
図５に示すように、本実施形態に係る振動板７ａは、第１比較例（木製）および第２比較例（紙製）に比べて伝播速度が高いことがわかる。これは、表面層２ａ、裏面層２ｂの高い弾性率が、基材層３などで補強を行っても維持され、かつ樹脂部４による軽量化・強度向上による効果が加わり、従来の振動板よりも特性が向上したものと考えられる。内部損失は、第１比較例（木製）を使用したときと同等となっており、第３比較例（アルミニウム）に比べると格段と大きい。アルミニウムなどの材質は、伝播速度が速いものの内部損失が小さいため、主に高域専用のツイータなどに用いられる。一方、本発明の実施の形態に係る振動板７ａによれば、高域特性に優れた伝播速度を持ち、かつ内部損失も従来の木製及び紙の振動板に近い特性を持つので、広い周波数帯域に対応可能な優れた振動板となる。
【００５４】
（変形例）
図６（ａ）及び図６（ｂ）に示すように、本変形例では、振動板形状が中心を基準として非点対称の場合、即ち例えば楕円形状のような形状を表している。振動板７ｂが楕円形状の場合は、向きにより強度が異なる。即ち、振動板７ｂが楕円形状の場合は、長手方向（紙面水平方向）の強度が強く、振動板７ｂとしたときの撓みが小さい。従って、等方的な振動板材料を用いれば、スピーカに搭載した場合の振動時の短手方向が撓み易くなる。
【００５５】
一方、木材は繊維の向きによる異方性性質を有し、一般的に繊維方向が非繊維方向よりも強度が強い。従って、楕円形状の長手方向と木材の繊維方向を略直交させることで、形状による強度差と、木材異方性による強度差が相殺されるため、楕円形状であっても振動板としての強度のバランスが取れる。従って、スピーカとしての振動時の撓みが小さくなり、音響特性も良好となる。
【００５６】
−振動板（成形体）の製造方法−
図７（ａ）〜図７（ｉ）は、本発明の実施の形態に係る振動板７ｃの製造方法の例を示す。なお、図１〜図３に示す成形体１ａ、１ｂ、１ｃ及び図４（ａ）〜図４（ｃ）、図６（ａ）及び図６（ｂ）に示す振動板７ａ、７ｂの製造方法も、図７（ａ）〜図７（ｉ）に示す方法と同等の方法を採用できることは勿論である。
【００５７】
まず、図７（ａ）に示すように、シート状の表面層２と基材層３とを用意する。表面層２としては、例えば、両面を貫通する木材繊維の隙間を有し、厚さ１４０μｍ以下、更には厚さ５０〜１２０μｍ程度の無垢材の広葉樹（カバ材）をスライスした１枚のシートが好適に用いられる。基材層３としては不織布等が用いられる。
【００５８】
図７（ｂ）に示すように、用意した表面層２及び基材層３のうち、基材層３のみを樹脂溶液１２を収容した容器９の中に一定期間（例えば１０分〜１時間、３０℃以下の室温で）浸し、樹脂を基材層３の内部まで十分に含浸させる。なお、表面層２を含浸すると樹脂が表面全体に付着して重量が増す上、プレス成型時に表面層２と金型１０の間で硬化した樹脂が張り付き、金型１０と表面層２との離型が出来なくなるため、表面層２には含浸しないのが好ましい。
【００５９】
図７（ｂ）の樹脂溶液１２としては、例えば熱硬化性樹脂であるフェノール樹脂が利用できる。樹脂の量が多すぎる場合は、たとえばメタノールなどの溶液に溶かして希釈して用いればよい。樹脂の最適な濃度は、基材層３及び表面層２の厚みにより異なるが、一般的には含浸させる材料の厚みが薄いほど、濃度が薄いほうが好ましい。
【００６０】
図７（ｃ）に示すように、容器９の中から基材層３を取り出し、基材層３を温風により乾燥させる。一旦基材層３を乾燥させることにより、乾燥させない場合に比べて基材層３の取り扱いが容易となり、製造作業の能率の向上が図れる。なお、基材層３は自然乾燥させてもよい。
【００６１】
図７（ｄ）に示すように、基材層３の表面上に表面層２を積層し、これらを所定の温度に設定したプレス金型１０内に配置する。プレス金型１０は、雄型１０ａと雌型１０ｂとを有する。この際、雄型１０ａと雌型１０ｂの表面には、表面層２、樹脂溶液１２、基材層３が金型１０に貼り付きにくいように、離型処理をしておくのが望ましい。離型処理とは、たとえば金型１０の表面に離型剤を塗布しておく、テフロン（登録商標）などのフィルムを貼り付けておく、などの方法が挙げられる。これは、樹脂が表面層２の両面を貫通する天然木の微小の隙間（図１の隙間２２ｂ）から表面へ染み出し、部分的に樹脂が金型１０の表面へ到達するためである。金型１０の温度は、樹脂が十分に硬化する温度が必要であり、例えば１６０〜２２０℃程度が適当である。
【００６２】
引き続き、基材層３及び表面層２を水蒸気雰囲気下に晒し、基材層３及び表面層２を軟化させる。「水蒸気雰囲気化に晒す」とは、例えば、基材層３及び表面層２に水蒸気又は水を噴霧することで金型１０に蒸気を吹き付けること等を意味する。或いは、「水蒸気雰囲気化に晒す」とは、基材層３及び表面層２に水分を含ませる等の方法により作り出してもよい。曲率の大きい成形体への加工容易性を考慮すれば、基材層３及び表面層２の含水率は、多ければ多いほど、基材層３及び表面層２を膨張させることができるので好ましい。
【００６３】
図７（ｅ）に示すように、基材層３及び表面層２を所定の圧力でプレスし、変形させる。
【００６４】
図７（ｅ）のようにして、天然木である表面層２が曲げられるとき、水蒸気による木の軟化と共に、表面層２の両面を貫通する隙間部分が緩衝領域として作用するため、木材部分が大きく裂けることがなく、曲面形状を成形しやすくなる。
【００６５】
なお、プレス条件としては、例えば、温度、時間、圧力条件を相互に調整するのが好ましい。例えば温度を２２０℃、時間を３０秒と固定したときには、圧力を０．２〜１．５ＭＰａとするのが好ましい。上述の条件において圧力を１．５ＭＰａより高くすると、表面層２上に樹脂が染み出すぎて金型１０にはりつき、成形は出来ても、金型１０からの離型ができず、破れてしまう場合がある。一方で、圧力を０．２ＭＰａより小さくすると、樹脂が表面層２の内部へ十分浸透せず成形後の変形が生じやすい傾向にあることが本発明者らの検討により確認されている。なお、加工温度を２２０℃より低くする場合には、圧力の上限は１．５ＭＰａより小さく、下限は０．２ＭＰａより大きく制御することにより、表面層２上の表面全体に樹脂が染み出さないようにするように制御することが好ましい。
【００６６】
図７（ｆ）に示すように、一度プレスして所定の時間が経過した後、金型１０（雄型１０ａ、雌型１０ｂ）を開いて水蒸気を開放させる。これにより、基材層３及び表面層２の中に封じ込まれた水分及び樹脂の溶剤成分のガスが開放される。その結果、基材層３及び表面層２の中にガスが溜まるのを抑制できる。開放時間は、圧力値や金型温度により最適値が異なるが、具体的には、例えば金型１０の温度を２００℃とし、圧力を０．５ＭＰａとした場合には、約１０秒プレスした後に約１０秒間、１回だけ開放することにより、表面層２及び基材層３の水分及び溶剤成分は、十分に蒸発する。
【００６７】
図７（ｇ）に示すように、再度プレスを行い、樹脂を表面層２へ徐々に浸透させつつ硬化するまで、所定の時間及び圧力を保つ。例えば、蒸気の温度、圧力であれば、約３０秒で十分に樹脂が硬化する。プレスの圧力により樹脂は延ばされて、表面層２及び基材層３全体にいっそう浸透する。この際、基材層３に含浸した樹脂が表面層２の表面（第４面）側全体に染み出さないようにして、樹脂を表面層２が有する隙間の一部に埋設させるように制御するのが好ましい。このように、基材層内の樹脂を表面層２へ徐々に浸透させるようにプレス成形時の温度、圧力、時間を適切に制御することにより、天然木からなる表面層２内部の樹脂の充填量が、基材層３と接する側の面（第３面）から基材層３と接しない側の面（第４面）に向かうに従って低下（漸減）するような勾配を設けることが出来る。また、プレス成形時の温度、圧力、時間を適切に制御することにより、表面全体への樹脂の染み出しを制御し、表面層２の樹脂の充填量を一定範囲に制御することが出来る。結果、金型１０に付着する樹脂の量も低減できるため、樹脂の付着を防ぐことができ、加工性が向上する。
【００６８】
図７（ｈ）に示すように、金型１０から成形体１１を取り出し、冷却する。その後、図７（ｉ）に示すように、枠部分と開口部と切削して所定の振動板形状を形成することにより、本実施形態に係る振動板７ｃが製造できる。
【００６９】
本実施形態に係る振動板の製造方法によれば、表面層２を水蒸気で軟化させると同時にプレス加熱で表面層２と基材層３との貼付けおよび成型ができるので、プレス工程が簡略化され、生産性が良くなる。また、図７（ｄ）〜図７（ｇ）に示すプレス工程において、樹脂部４が表面層２の表面側（第４面側）全体に染み出さないように制御すると同時に、基材層３に含浸された樹脂を表面層２の両面を貫通する隙間２２ｂに埋設する。その結果、プレス加工時に樹脂部４が金型に付着せず、成形品が割れたり破れたりすることなく加工でき、かつ作業の効率化が図れる。さらに、製造後の振動板の表面層２の表面全体が樹脂により被覆されていないので、木が本来備える有利な特性をより効果的に発揮させることが可能となる。
【００７０】
図７（ａ）〜図７（ｉ）に示す例においては、振動板を一例に製造方法を説明している。しかし、図１に示すような成形体１ａを製造する場合は、金型１０を用いずとも例えばアイロンのようなものを利用して、スチームおよび加熱加圧により、表面層２と基材層３とを積層接着してもよい。
【００７１】
図７（ａ）〜図７（ｉ）に示す例においては、樹脂として熱硬化性樹脂を用いた場合を説明している。しかし、例えば熱可塑性樹脂が用いられる場合には、たとえば加熱した金型でプレスした状態で一定時間保ち、その状態のままで金型を冷却した後に成形体１１を取り出すとよい。
【００７２】
−電気音響変換装置−
図８に示すように、第１の電気音響変換装置１００は、ドーナツ状のプレート３５、プレート３５の下に設けられたドーナツ状のマグネット３６及びポールピース３０を備える磁気回路３４と、磁気回路３４上に配置されたフレーム３３と、フレーム３３に固定された振動板１５を備える。プレート３５とポールピース３０との間の磁気ギャップ３７には、ボイスコイル３１ａが遊挿されている。ダンパー３２は、ボイスコイルボビン３１ｂ及びフレーム３３に接着されている。
【００７３】
本実施形態に示した成形体１ａ〜１ｃは、図８の振動板１５として利用することができる。振動板１５は、断面がコーン（円錐）形状を有する振動部材１３と、振動部材１３の外周部（エッジ）の全周に渡って取り付けられたゴムエッジ１４を有する。ゴムエッジ１４は、ガスケット３９を介してフレーム３３に固定されている。振動部材１３は中心に開口部を有しており、開口部には、ボイスコイル３１ａへの異物の侵入を防ぐためのキャップ３８が取り付けられている。
【００７４】
図８に示す電気音響変換装置１００によれば、厚さ１４０μｍ以下の表面層２を有する振動板１５が搭載されるため、振動板１５の重量が従来の木製振動板に比べて軽くなる。そのため、低周波数域の出力音圧レベル（周波数特性）を向上させることができ、より音響特性の高い電気音響変換装置１００が提供できる。
【００７５】
図９は、本発明の実施の形態に係る振動板１６を搭載した第２の電気音響変換装置２００の一例を示す断面図である。
【００７６】
図９に示すように、第２の電気音響変換装置２００は、磁気回路４４を収容するフレーム４５と、フレーム４５の外縁部に固定された振動板１６とを備える。磁気回路４４は、磁極４１と中心極４２と永久磁石４３を含む。磁極４１、中心極４２、永久磁石４３は、フレーム４５の凹部から突出する柱状突起１９と嵌合し、磁極４１と中心極４２との間に所定のギャップＧを有してフレーム４５内に収納されている。
【００７７】
本実施形態に示した成形体１ａ〜１ｃは、図９の振動板１６として利用することができる。
【００７８】
振動板１６は、断面が略ドーム形状の中央振動部と、中央振動部の外周全周にわたって配置された外周振動部と外周振動部の外周全面にわたって配置されたエッジ１７を備える。エッジ１７は、フレーム６の外縁部に固定されている。ボイスコイル１８は、振動板１６の中央振動部と外周振動部との間の連結部分に、接着剤等により接続されている。ボイスコイル１８は、磁極４１と中心極４２との間に配置されたギャップＧに懸垂されている。
【００７９】
図９に示す電気音響変換装置２００も、図８に示す電気音響変換装置１００と同様に、低周波数域の出力音圧レベル（周波数特性）を向上させることができ、より音響特性を高くできる。
【００８０】
−照明器具−
図１０は、実施の形態に係る成形体を照明器具８に応用した場合の例を示している。本実施形態では、図１〜図３に示した成形体（木製シート）１ａ〜１ｃを照明器具８の柱８１に固定された傘８２に利用するものである。
【００８１】
実施の形態に係る照明器具８によれば、傘８２の表面に用いられる木材部分が非常に薄く、また、木材部分に繊維同士のわずかな隙間が存在するため、光を透過しやすい。したがって、従来の和紙や、厚さ１４０μ以上の突き板木材を用いて作製した照明器具より以上の明るさが得られる。また、実施の形態に係る成形体１ａ〜１ｃを用いて、照明器具８の傘８２のような曲面形状としたとき、表面層２が有する隙間の緩衝作用により、破れたり割れたりすること無く曲率の大きい曲面形状を容易に得ることができるため、様々な意匠の照明器具を作製することが可能となる。
【００８２】
このように、本発明は上記の実施の形態によって記載したが、この開示の一部をなす論述及び図面はこの発明を限定するものであると理解すべきではない。なお、2008年6月3日に出願された特願P2008-146144全体は本書に組み込まれる。本発明はここでは記載していない様々な実施の形態等を含むことは勿論であり、この開示から当業者には様々な代替実施の形態、実施例及び運用技術が明らかとなろう。
【産業上の利用可能性】
【００８３】
本発明は、振動板、電気音響変換装置、照明器具、建築材料、家電製品の筐体、家具の表面材等の木材を利用する製品及びそれらの製造方法に適用できる。
【図１】
2009148026.tif 000003
【図２】
2009148026.tif 000004
【図３】
2009148026.tif 000005
【図４】
2009148026.tif 000006
【図５】
2009148026.tif 000007
【図６】
2009148026.tif 000008
【図７】
2009148026.tif 000009
【図８】
2009148026.tif 000010
【図９】
2009148026.tif 000011
【図１０】
2009148026.tif 000012
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有し、前記第３面から前記第４面に貫通する貫通孔を含む前記天然木の木材繊維間に形成された隙間を備えた第２の層と、
前記第１の層中及び前記第２の層中に設けられ、前記第１の層と前記第２の層とを接着する樹脂部と、
を備え、
前記第４面上の前記樹脂部の充填量が、前記第３面上の前記樹脂部の充填量よりも少なくなるように、前記第２の層の前記木材繊維内及び前記隙間に前記樹脂部が配置されていることを特徴とする振動板。
【請求項２】
前記第２の層の厚さが５０〜１２０μｍであることを特徴とする請求項１に記載の振動板。
【請求項３】
（削除）
【請求項４】
前記樹脂部は、前記第１の層中の樹脂を、熱プレスにより前記第２の層中へ充填させて得られることを特徴とする請求項１又は２のいずれか１項に記載の振動板。
【請求項５】
前記第１面上に配置された第３の層を更に備えることを特徴とする請求項１、２及び４のいずれか１項に記載の振動板。
【請求項６】
１枚のシート状にスライスされた厚さ１４０μｍ以下の天然木を含み、前記第１の層の前記第１面上に配置される第５面及び前記第５面に対向する第６面を有し、前記第５面から前記第６面に貫通する貫通孔を含む前記天然木の木材繊維間に形成された隙間を備えた第４の層を更に有し、
前記樹脂部は、前記第１の層と前記第４の層とを更に接着すると共に、前記第６面上の前記樹脂部の充填量が、前記第５面上の前記樹脂部の充填量より少なくなるように、前記第４の層の前記木材繊維間及び前記隙間に更に配置されていることを特徴とする請求項１、２及び４のいずれか１項に記載の振動板。
【請求項７】
請求項１、２、４乃至６のいずれか１項に記載の振動板を用いたことを特徴とする電気音響変換装置。
【請求項８】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有し、前記第３面から前記第４面に貫通する貫通孔を含む前記天然木の木材繊維間に形成された隙間を備えた第２の層と、前記第１の層とに水分を与えて軟化させる工程と、
軟化させた前記第２の層の前記第３面と、軟化させた前記第１の層の前記第２面とを重ねた状態で、前記第１の層及び前記第２の層を熱プレスし、前記第１の層中の樹脂を前記第２の層中へ充填させ、前記樹脂を介して前記第１の層と前記第２の層とを接着する工程と、
接着させた前記第１の層と前記第２の層とを振動板形状に成形する工程と、
を備え、
前記接着する工程は、前記第２の層の前記第４面上の前記樹脂の充填量が、前記第３面上の前記樹脂の充填量よりも少なくなるように、前記第１の層中の樹脂を前記第２の層の前記木材繊維間及び前記隙間に充填させる
ことを特徴とする振動板の製造方法。
【請求項９】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有し、前記第３面から前記第４面に貫通する貫通孔を含む前記天然木の木材繊維間に形成された隙間を備えた第２の層と、１枚のシート状にスライスされた厚さ１４０μｍ以下の天然木を含み、第５面及び前記第５面に対向する第６面を有し、前記第５面から前記第６面に貫通する貫通孔を含む前記天然木の木材繊維間に形成された隙間を備えた第４の層と前記第１の層とに水分を与えて軟化させる工程と、
軟化させた前記第２の層の前記第３面と、軟化させた前記第１の層の前記第２面とを重ね、軟化させた前記第４の層の前記第５面と、軟化させた前記第１の層の前記第１面とを重ねた状態で、前記第１の層、前記第２の層及び前記第４の層を熱プレスし、前記第１の層中の樹脂を前記第２の層中及び前記第４の層中へ充填させ、前記樹脂を介して前記第１の層、前記第２の層及び前記第４の層を接着する工程と、
接着させた前記第１の層、前記第２の層及び前記第４の層を振動板形状に成形する工程と、
を備え、
前記接着する工程は、前記第２の層の前記第４面上の前記樹脂の充填量が、前記第３面上の前記樹脂の充填量よりも少なくなるように、前記第１の層中の樹脂を前記第２の層の前記木材繊維内及び前記隙間に充填させ、且つ、前記第４の層の前記第６面上の前記樹脂の充填量が、前記第５面上の前記樹脂の充填量よりも少なくなるように、前記第１の層中の樹脂を前記第４の層の前記木材繊維内及び前記隙間に充填させる
ことを特徴とする振動板の製造方法。
【請求項１０】
前記接着する工程は、温度１６０〜２２０℃、圧力０．２〜１．５ＭＰａで熱プレスする工程を含むことを特徴とする請求項８又は９に記載の振動板の製造方法。
【請求項１１】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有し、前記第３面から前記第４面に貫通する貫通孔を含む前記天然木の木材繊維間に形成された隙間を備えた第２の層と、
前記第１の層中と前記第２の層中に設けられ、前記第１の層と前記第２の層とを接着する樹脂部と、
を備え、
前記第４面上の前記樹脂部の樹脂量が、前記第３面上の前記樹脂部の樹脂量より少なくなるように、前記第２の層の前記木材繊維内及び前記隙間に前記樹脂部が配置されていることを特徴とする成形体。
【請求項１２】
１枚のシート状にスライスされた厚さ１４０μｍ以下の天然木を含み、前記第１の層の前記第１面上に配置される第５面及び前記第５面に対向する第６面を有し、前記第５面から前記第６面に貫通する貫通孔を含む前記天然木の木材繊維間に形成された隙間を備えた第４の層を更に有し、
前記樹脂部は、前記第１の層と前記第４の層とを更に接着すると共に、前記第６面上の前記樹脂部の充填量が、前記第５面上の前記樹脂部の充填量より少なくなるように、前記第４の層の前記木材繊維間及び前記隙間に更に配置されていることを特徴とする請求項１１に記載の成形体。
【手続補正２】
【補正対象書類名】明細書
【補正対象項目名】０００３
【補正方法】変更
【補正の内容】
【０００３】
［００１０］
上記問題点を鑑み、本発明は、軽量化が可能で、曲率の大きな形状、複雑な形状を容易に加工でき、木が本来備える有利な特性をより効果的に発揮させることが可能な振動板、電気音響変換装置、振動板の製造方法及び成形体を提供することを目的とする。
［００１１］
上記問題点を解決するために、本発明の一態様は、繊維材料を含み、第１面と第１面に対向する第２面を有する第１の層と、１枚のシート状にスライスされた厚さ１４０μｍ以下の天然木を含み、第２面上に配置される第３面及び第３面に対向する第４面を有し、前記第３面から前記第４面に貫通する貫通孔を含む前記天然木の木材繊維間に形成された隙間を備えた第２の層と、第１の層中及び第２の層中に設けられ、第１の層と第２の層とを接着する樹脂部と、を備え、第４面上の樹脂部の充填量が、第３面上の樹脂部の充填量よりも少なくなるように、第２の層の前記木材繊維内及び前記隙間に樹脂部が配置されていることを特徴とする振動板であることを要旨とする。
［００１２］
本発明の他の態様は、繊維材料を含み、第１面と第１面に対向する第２面を有する第１の層中に樹脂を含浸させる工程と、含浸させた第１の層を乾燥させる工程と、１枚のシート状にスライスされた厚さ１４０μｍ以下の天然木を含み、第３面及び第３面に対向する第４面を有し、前記第３面から前記第４面に貫通する貫通孔を含む前記天然木の木材繊維間に形成された隙間を備えた第２の層と、前記第１の層とに水分を与えて軟化させる工程と、軟化させた前記第２の層の前記第３面と、軟化させた前記第１の層の前記第２面とを重ねた状態で、軟化させた第１の層及び第２の層を熱プレスし、第１の層中の樹脂を第２の層中へ充填させ、樹脂を介して第１の層と第２の層とを接着する工程と、接着させた第１の層と第２の層とを振動板形状に成形する工程と、を備え、接着する工程は、第２の層の第４面上の樹脂の充填量が、第３面上の樹脂の充填量よりも少なくなるように、第１の層中の樹脂を第２の層の前記木材繊維間及び前記隙間に充填させる振動板の製造方法であることを要旨とする。
［００１３］
本発明の他の態様は、繊維材料を含み、第１面と第１面に対向する第２面を有する第１の層中に樹脂を含浸させる工程と、含浸させた第１の層を乾燥させる工程と、１枚のシート状にスライスされた厚さ１４０μｍ以下の天然木を含み、第３面及び第３面に対向する第４面を有し、前記第３面から前記第４面に貫通する貫通孔を含む前記天然木の木材繊維間に形成された隙間を備えた第２の層と、前記第１の層と
【手続補正３】
【補正対象書類名】明細書
【補正対象項目名】０００４
【補正方法】変更
【補正の内容】
【０００４】
に水分を与えて軟化させる工程と、軟化させた前記第２の層の前記第３面と、軟化させた前記第１の層の前記第２面とを重ね、軟化させた前記第４の層の前記第５面と、軟化させた前記第１の層の前記第１面とを重ねた状態で、前記第１の層、第２の層及び第４の層を熱プレスし、第１の層中の樹脂を第２の層中及び第４の層中へ充填させ、樹脂を介して第１の層、第２の層及び第４の層を接着する工程と、接着させた第１の層、第２の層及び第４の層を振動板形状に成形する工程と、を備え、接着する工程は、第２の層の第４面上の樹脂の充填量が、第３面上の樹脂の充填量よりも少なくなるように、第１の層中の樹脂を第２の層の前記木材繊維内及び前記隙間に充填させ、且つ、第４の層の第６面上の樹脂の充填量が、第５面上の樹脂の充填量よりも少なくなるように、第１の層中の樹脂を第４の層の前記木材繊維内及び前記隙間に充填させる工程を含む振動板の製造方法であることを要旨とする。
［００１４］
本発明の他の態様は、繊維材料を含み、第１面と第１面に対向する第２面を有する第１の層と、１枚のシート状にスライスされた厚さ１４０μｍ以下の天然木を含み、第２面上に配置される第３面及び第３面に対向する第４面を有し、前記第３面から前記第４面に貫通する貫通孔を含む前記天然木の木材繊維間に形成された隙間を備えた第２の層と、第１の層中と第２の層中に設けられ、第１の層と第２の層とを接着する樹脂部と、を備え、第４面上の樹脂部の樹脂量が、第３面上の樹脂部の樹脂量より少なくなるように、第２の層の前記木材繊維内及び前記隙間に樹脂部が配置されている成形体であることを要旨とする。
発明の効果
［００１５］
本発明によれば、軽量化が可能で、木材部分が割れたり、成型時に金型へ張り付いたりすることなく曲率の大きな形状、複雑な形状を容易に加工でき、木が本来備える有利な特性をより効果的に発揮させることが可能な振動板、電気音響変換装置、振動板の製造方法及び成形体が提供できる。
図面の簡単な説明
［００１５］
［図１］図１は、本発明の実施の形態に係る成形体の例を示す断面斜視図である。
［図２］図２は、本発明の実施の形態の第１変形例に係る成形体の例を示す断面
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有し、前記第３面から前記第４面に貫通する貫通孔を含む前記天然木の木材繊維間に形成された隙間を備えた第２の層と、
前記第１の層中及び前記第２の層中に設けられ、前記第１の層と前記第２の層とを接着する樹脂部と、
を備え、
前記第４面上の前記樹脂部の充填量が、前記第３面上の前記樹脂部の充填量よりも少なくなるように、前記第２の層の前記木材繊維内及び前記隙間に前記樹脂部が配置されていることを特徴とする振動板。
【請求項２】
前記第２の層の厚さが５０〜１２０μｍであることを特徴とする請求項１に記載の振動板。
【請求項３】
前記樹脂部は、前記第１の層中の樹脂を、熱プレスにより前記第２の層中へ充填させて得られることを特徴とする請求項１又は２のいずれか１項に記載の振動板。
【請求項４】
前記第１面上に配置された第３の層を更に備えることを特徴とする請求項１乃至３のいずれか１項に記載の振動板。
【請求項５】
１枚のシート状にスライスされた厚さ１４０μｍ以下の天然木を含み、前記第１の層の前記第１面上に配置される第５面及び前記第５面に対向する第６面を有し、前記第５面から前記第６面に貫通する貫通孔を含む前記天然木の木材繊維間に形成された隙間を備えた第４の層を更に有し、
前記樹脂部は、前記第１の層と前記第４の層とを更に接着すると共に、前記第６面上の前記樹脂部の充填量が、前記第５面上の前記樹脂部の充填量より少なくなるように、前記第４の層の前記木材繊維間及び前記隙間に更に配置されていることを特徴とする請求項１乃至３のいずれか１項に記載の振動板。
【請求項６】
請求項１乃至５のいずれか１項に記載の振動板を用いたことを特徴とする電気音響変換装置。
【請求項７】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有し、前記第３面から前記第４面に貫通する貫通孔を含む前記天然木の木材繊維間に形成された隙間を備えた第２の層と、前記第１の層とに水分を与えて軟化させる工程と、
軟化させた前記第２の層の前記第３面と、軟化させた前記第１の層の前記第２面とを重ねた状態で、前記第１の層及び前記第２の層を熱プレスし、前記第１の層中の樹脂を前記第２の層中へ充填させ、前記樹脂を介して前記第１の層と前記第２の層とを接着する工程と、
接着させた前記第１の層と前記第２の層とを振動板形状に成形する工程と、
を備え、
前記接着する工程は、前記第２の層の前記第４面上の前記樹脂の充填量が、前記第３面上の前記樹脂の充填量よりも少なくなるように、前記第１の層中の樹脂を前記第２の層の前記木材繊維間及び前記隙間に充填させる
ことを特徴とする振動板の製造方法。
【請求項８】
繊維材料を含み、第１面と前記第１面に対向する第２面を有する第１の層中に樹脂を含浸させる工程と、
含浸させた前記第１の層を乾燥させる工程と、
１枚のシート状にスライスされた厚さ１４０μｍ以下の天然木を含み、第３面及び前記第３面に対向する第４面を有し、前記第３面から前記第４面に貫通する貫通孔を含む前記天然木の木材繊維間に形成された隙間を備えた第２の層と、１枚のシート状にスライスされた厚さ１４０μｍ以下の天然木を含み、第５面及び前記第５面に対向する第６面を有し、前記第５面から前記第６面に貫通する貫通孔を含む前記天然木の木材繊維間に形成された隙間を備えた第４の層と前記第１の層とに水分を与えて軟化させる工程と、
軟化させた前記第２の層の前記第３面と、軟化させた前記第１の層の前記第２面とを重ね、軟化させた前記第４の層の前記第５面と、軟化させた前記第１の層の前記第１面とを重ねた状態で、前記第１の層、前記第２の層及び前記第４の層を熱プレスし、前記第１の層中の樹脂を前記第２の層中及び前記第４の層中へ充填させ、前記樹脂を介して前記第１の層、前記第２の層及び前記第４の層を接着する工程と、
接着させた前記第１の層、前記第２の層及び前記第４の層を振動板形状に成形する工程と、
を備え、
前記接着する工程は、前記第２の層の前記第４面上の前記樹脂の充填量が、前記第３面上の前記樹脂の充填量よりも少なくなるように、前記第１の層中の樹脂を前記第２の層の前記木材繊維内及び前記隙間に充填させ、且つ、前記第４の層の前記第６面上の前記樹脂の充填量が、前記第５面上の前記樹脂の充填量よりも少なくなるように、前記第１の層中の樹脂を前記第４の層の前記木材繊維内及び前記隙間に充填させる
ことを特徴とする振動板の製造方法。
【請求項９】
前記接着する工程は、温度１６０〜２２０℃、圧力０．２〜１．５ＭＰａで熱プレスする工程を含むことを特徴とする請求項７又は８に記載の振動板の製造方法。
【請求項１０】
繊維材料を含み、第１面と前記第１面に対向する第２面を有する第１の層と、
１枚のシート状にスライスされた厚さ１４０μｍ以下の天然木を含み、前記第２面上に配置される第３面及び前記第３面に対向する第４面を有し、前記第３面から前記第４面に貫通する貫通孔を含む前記天然木の木材繊維間に形成された隙間を備えた第２の層と、
前記第１の層中と前記第２の層中に設けられ、前記第１の層と前記第２の層とを接着する樹脂部と、
を備え、
前記第４面上の前記樹脂部の樹脂量が、前記第３面上の前記樹脂部の樹脂量より少なくなるように、前記第２の層の前記木材繊維内及び前記隙間に前記樹脂部が配置されていることを特徴とする成形体。
【請求項１１】
１枚のシート状にスライスされた厚さ１４０μｍ以下の天然木を含み、前記第１の層の前記第１面上に配置される第５面及び前記第５面に対向する第６面を有し、前記第５面から前記第６面に貫通する貫通孔を含む前記天然木の木材繊維間に形成された隙間を備えた第４の層を更に有し、
前記樹脂部は、前記第１の層と前記第４の層とを更に接着すると共に、前記第６面上の前記樹脂部の充填量が、前記第５面上の前記樹脂部の充填量より少なくなるように、前記第４の層の前記木材繊維間及び前記隙間に更に配置されていることを特徴とする請求項１０に記載の成形体。
【国際調査報告】
2009148026.tif 000013
2009148026.tif 000014